(57)【特許請求の範囲】
【請求項１】
アナターゼ型酸化チタンを含む担体と、該担体に担持された白金及びレニウムを含む触媒金属と、を含み、前記レニウムの前記白金に対する質量割合が０．７以下である、有機ハイドライド用脱水素触媒。
【請求項２】
前記レニウムの前記白金に対する質量割合が０．１以上０．７以下である、請求項１に記載の有機ハイドライド用脱水素触媒。
【請求項３】
レニウムを含むアニオン及び水を含有する、酸性の溶液を、前記担体と接触させることにより、前記担体に前記アニオンを吸着させ、その後、前記担体を焼成して、前記担体に前記レニウムを担持させる工程と、
白金を含むアニオン及び水を含有する、酸性の溶液を、前記担体と接触させることにより、前記担体に前記アニオンを吸着させ、その後、前記担体を焼成して、前記担体に白金を担持させる工程と、
を備える、請求項１又は２に記載の有機ハイドライド用脱水触媒を製造する方法。
【請求項４】
白金を含む前記アニオンがヘキサクロロ白金（ＩＶ）酸イオンである、請求項３に記載の方法。
【請求項５】
請求項１又は２に記載の有機ハイドライド用脱水素触媒を含む触媒層を備える、水素発生装置。
【請求項６】
請求項１又は２に記載の有機ハイドライド用脱水素触媒の存在下で、有機ハイドライドの脱水素により水素を生成させる工程を備える、有機ハイドライドから水素を回収する方法。
【発明の詳細な説明】
【技術分野】
【０００１】
本発明は、有機ハイドライド用脱水素触媒及びその製造方法に関する。本発明はまた、有機ハイドライド用脱水素触媒を含む触媒を備える水素発生装置、及び有機ハイドライドから水素を回収する方法に関する。
【背景技術】
【０００２】
水素の効率的な貯蔵及び輸送のために、有機ハイドライドの脱水素反応を利用する方法が検討されている（例えば、特許文献１〜３。）。
【先行技術文献】
【特許文献】
【０００３】
【特許文献１】特開２０１０−２３５３５９号公報
【特許文献２】特開２０１１−１６１４２６号公報
【特許文献３】特開２０１２−０００５６６号公報
【発明の概要】
【発明が解決しようとする課題】
【０００４】
しかし、有機ハイドライドの脱水素に用いられてきた従来の触媒は、活性が十分に高くないか、初期の活性が高くても比較的短時間で劣化するといった問題を有していた。【０００５】
そこで、本発明の主な目的は、有機ハイドライドの脱水素反応の触媒として用いられたときに、高い活性を長時間維持できる脱水素触媒を提供することにある。
【課題を解決するための手段】
【０００６】
本発明者らは、鋭意検討の結果、白金とアナターゼ型酸化チタンとの組み合わせを含む触媒が、有機ハイドライドの脱水素反応の触媒として用いられたときに特異的に高い耐久性を発揮することを見出し、本発明の完成に至った。【０００７】
すなわち、本発明の一側面は、アナターゼ型酸化チタンを含む担体と、該担体に担持された白金を含む触媒金属と、を含む、有機ハイドライド用脱水素触媒に関する。【０００８】
本発明に係る脱水素触媒は、有機ハイドライドの脱水素反応において、高い触媒活性を有するとともに、長時間、高い活性を維持することができる。例えばメチルシクロヘキサンの脱水素反応の場合、脱水素反応によって生じたトルエンが触媒に吸着することにより、触媒活性が低下すると考えられるが、本発明に係る触媒の場合、酸化チタンとメチルシクロヘキサンとの間に特異的な相互作用があるために、トルエンの吸着による活性低下が抑制されると考えられる。【０００９】
前記触媒金属は、白金と、レニウム、ロジウム、イリジウム、パラジウム、及びルテニウムからなる群より選ばれる少なくとも１種の添加金属とを含んでいてもよい。前記添加金属の前記白金に対する質量割合は、０．７以下であってもよい。本発明者らは、鋭意検討の結果、白金及び特定の添加金属と、酸化チタンとの組み合わせを含む触媒が、有機ハイドライドの脱水素反応の触媒として用いられたときに特異的に高い耐久性を発揮することを見出した。有機ハイドライドの脱水素反応の場合、脱水素反応によって生じたトルエン等の芳香族炭化水素が触媒に吸着することにより、触媒活性が低下すると考えられるが、酸化チタン上の白金と有機ハイドライドとの間、さらにはレニウム等の添加金属とトルエンとの間に特異的な相互作用があるために、トルエンの吸着による活性低下がより一層顕著に抑制されると考えられる。【００１０】
別の側面において、本発明は、有機ハイドライド用脱水素触媒を製造する方法に関する。本発明の方法は、アナターゼ型酸化チタンを含む担体に白金を担持させる工程を備えていてもよい。【００１１】
酸化チタンを含む前記担体に白金を担持させる工程は、白金を含むアニオン（例えば、ヘキサクロロ白金（ＩＶ）酸イオン）及び水を含む酸性の溶液を前記担体と接触させることにより、前記担体に前記アニオンを付着させることと、前記アニオンが付着している前記担体を焼成して、前記担体に白金を担持させることとを含んでもよい。この方法によれば、白金が微細な粒子として高度に分散している触媒を得ることができ、得られる触媒は、より一層優れた触媒活性及び耐久性を有することができる。【００１２】
本発明の一側面に係る方法は、添加金属を含むアニオン及び水を含有する、酸性の溶液を、担体と接触させることにより、担体にアニオンを吸着させ、その後、担体を焼成して、担体に添加金属を担持させる工程と、白金を含むアニオン及び水を含有する、酸性の溶液を、担体と接触させることにより、担体にアニオンを吸着させ、その後、担体を焼成して、担体に白金を担持させる工程と、を備える。この方法によれば、白金及び添加金属が微細な粒子として高度に分散している触媒を得ることができ、得られる触媒は、より一層優れた触媒活性及び耐久性を有することができる。レニウムを担持させる工程、及び白金を担持させる工程の順序は任意であり、いずれを先に行ってもよいし同時に行ってもよい。【００１３】
更に別の側面において、本発明は、上記有機ハイドライド用脱水素触媒を含む触媒層を備える水素発生装置、及び、上記有機ハイドライド用脱水素触媒の存在下で、有機ハイドライドの脱水素により水素を生成させる工程を備える、有機ハイドライドから水素を回収する方法に関する。この装置又は方法によれば、長時間にわたって安定して高い効率で有機ハイドライドから水素を回収することができる。
【発明の効果】
【００１４】
本発明に係る脱水素触媒は、有機ハイドライドの脱水素反応において、高い触媒活性を有するとともに、長時間、高い活性を維持することができる。本発明に係る脱水素触媒は、有機ハイドライドの中でもメチルシクロヘキサンの脱水素反応に関して、特に優れた効果を発現し得る。また、本発明に係る脱水素触媒は、低温でも比較的高い触媒活性を維持することができる。
【図面の簡単な説明】
【００１５】
【図１】触媒の製造方法の一実施形態を示す図である。
【図２】水素発生装置の一実施形態を示す模式図である。
【図３】水素発生装置の一実施形態を示す模式図である。
【図４】触媒構造体の一実施形態を示す模式図である。
【図５】図４のＶ−Ｖ線端面を示す図である。
【図６】メチルシクロヘキサンの転化率と反応時間との関係を表すグラフである。
【図７】Ｐｔ／ＴｉＯ２触媒の透過型電子顕微鏡写真である。
【図８】Ｐｔ／ＴｉＯ２触媒の透過型電子顕微鏡写真である。
【図９】Ｐｔ担持法を比較する、メチルシクロヘキサンの転化率及びトルエン選択性と反応温度との関係を表すグラフである。
【図１０】担体の違いによる影響を確認する、メチルシクロヘキサンの転化率及びトルエン選択性の関係を表すグラフである。
【図１１】メチルシクロヘキサンの転化率及びトルエン選択性と反応時間との関係を表すグラフである。
【図１２】メチルシクロヘキサンの転化率及びトルエン選択性と反応温度との関係を表すグラフである。
【図１３】メチルシクロヘキサンの転化率及びトルエン選択性と反応時間との関係を表すグラフである。
【図１４】メチルシクロヘキサンの転化率及びトルエン選択性と反応時間との関係を表すグラフである。
【図１５】メチルシクロヘキサンの転化率と反応時間との関係を表すグラフである。
【図１６】メチルシクロヘキサンの転化率及びトルエン選択性と反応時間との関係を表すグラフである。
【図１７】Ｐｔ／ＴｉＯ２触媒の熱重量分析の結果を示すグラフである。
【図１８】Ｐｔ−Ｒｅ（０．５）／ＴｉＯ２触媒の熱重量分析の結果を示すグラフである。
【発明を実施するための形態】
【００１６】
以下、本発明の好適な実施形態について詳細に説明する。ただし、本発明は以下の実施形態に限定されるものではない。
【００１７】
本実施形態に係る脱水素触媒（触媒粒子）は、酸化チタン（ＴｉＯ２）を含む担体と、該担体に担持された触媒金属としての白金（Ｐｔ）とを含んでおり、メチルシクロヘキサン（ＭＣＨ）等の有機ハイドライドの脱水素反応の触媒として用いられる。本明細書において、当該触媒を「Ｐｔ／ＴｉＯ２触媒」と称することがある。
【００１８】
酸化チタンを含む担体は、凝集した多数の一次粒子から構成される多孔質体であり得る。担体又は触媒粒子の粒径（二次粒径）は、１００〜１０００μｍであってもよい。特に低温での触媒活性等の観点から、担体の比表面積は、１００ｍ２／ｇ以上、２００ｍ２／ｇ以上、又は３００ｍ２／ｇ以上であってもよい。担体の比表面積の上限は、特に制限されないが、例えば５００ｍ２／ｇ以下であってもよい。比表面積は、ガス吸着法などで測定することができる。
【００１９】
担体及び触媒の形状は特に限定されず、例えば多孔質粒子であってもよいし、基材上に形成された膜であってもよい。
【００２０】
担体は、酸化チタン以外の金属酸化物等の微量成分を含むことが多いが、通常、担体の全質量のうち８０質量％以上又は９０質量％以上が酸化チタンである。
【００２１】
担体を構成する酸化チタンは、アナターゼ型酸化チタンであってもよい。アナターゼ型酸化チタンは、メチルシクロヘキサンのような有機ハイドライドの脱水素反応に用いられたときに、高い触媒活性及びその耐久性に関してより一層顕著な効果を発現できる。
【００２２】
有機ハイドライドの中でも、トルエンの水素付加体であるメチルシクロヘキサンは、その取り扱いが容易な点などの理由から、特に有望であると考えられる。
【００２３】
しかし、有機ハイドライドの脱水素に用いられてきた従来の触媒は、メチルシクロヘキサンの脱水素反応に用いられたときに、活性が十分に高くないか、初期の活性が高くても比較的短時間で劣化するといった問題を有していた。本実施形態に係る脱水素触媒は、メチルシクロヘキサンの脱水素反応の触媒として用いられたときであっても、高い活性を長時間維持できる。
【００２４】
白金を含む触媒金属は、通常、粒子状の形態で担体中に分散している。触媒における白金の割合（担持量）は、担体の質量を基準（１００質量％）として、０．１質量％以上、０．５質量％以上、又は１．０質量％以上であってもよく、２．５質量％以下、又は２．０質量％以下であってもよい。触媒がこのような量の白金を含んでいると、適切な触媒活性が特に得られ易い。
【００２５】
触媒金属は、白金と、レニウム、ロジウム、イリジウム、パラジウム、及びルテニウムからなる群より選ばれる少なくとも１種の添加金属とを含んでいてもよい。触媒活性向上の効果の観点から、添加金属は、レニウム及び／又はロジウムであってもよく、レニウムであってもよい。脱水素触媒における触媒金属（白金と添加金属の合計）の割合は、担体の質量を基準として、０．１〜１０質量％であってもよい。
【００２６】
添加金属の白金に対する質量割合（添加金属の質量／白金の質量）は、０．７以下であってもよい。これにより、触媒金属が白金のみを含む場合と比較して、触媒活性及び耐久性が特に顕著に向上する。同様の観点から、添加金属の質量割合は、０．６５以下、又は０．６以下であってもよく、０．０１以上、０．１以上、０．１５以上、又は０．２以上であってもよい。
【００２７】
図１は、本実施形態に係る触媒（Ｐｔ／ＴｉＯ２触媒）の製造方法の一実施形態を示す図である。図１に示す方法は、担体分散液を調製する工程Ｓ１と、担体分散液とヘキサクロロ白金水溶液とを混合する工程Ｓ２と、担体分散液を攪拌する工程Ｓ３と、担体分散液から担体を取り出す工程Ｓ４と、取り出された担体を乾燥する工程Ｓ５と、担体を焼成して触媒を得る工程Ｓ５とを含む。本明細書において、この方法を「イオン吸着法」と称することがある。イオン吸着法によれば、脱水素触媒としての白金を、極めて微小な粒径の形態で触媒担体に均一に分散させることができる。そのため、特に効率的な脱水素反応が可能となる。
【００２８】
工程Ｓ１では、粒子状の担体が分散媒中に分散される。分散媒として水を用いることができる。担体と分散媒との割合は、分散液が適切に攪拌されるように、適宜調整される。
【００２９】
次いで、分散液に塩化白金水溶液が添加される（工程Ｓ２）。塩化白金水溶液は、白金を含むアニオンであるヘキサクロロ白金（ＩＶ）酸イオン及び水を含んでおり、酸性である。酸性の塩化白金水溶液は、ヘキサクロロ白金（ＩＶ）酸を水に溶解させて、調製することができる。塩化白金水溶液におけるヘキサクロロ白金（ＩＶ）酸イオンの濃度は、例えば、溶媒（水）の体積を基準として、２．０×１０−３〜１．０×１０−２モル／Ｌであってもよい。塩化白金水溶液のｐＨは、例えば２．０〜４．０であってもよい。塩化白金水溶液に直接担体を加えて、ヘキサクロロ白金（ＩＶ）酸イオンを含む担体分散液を調製してもよい。
【００３０】
調製されたヘキサクロロ白金（ＩＶ）酸イオンを含む担体分散液が、攪拌される（工程Ｓ３）。工程Ｓ２及び工程Ｓ３において、ヘキサクロロ白金（ＩＶ）酸イオン及び水を含む酸性の溶液が担体と接触する。このとき、ヘキサクロロ白金（ＩＶ）酸イオン（［ＰｔＣｌ６］２−）が、プロトンにより正電荷が付与された担体表面に対して、静電的な相互作用により吸着されると考えられる。攪拌は、例えば室温で１０〜３０時間、行われる。
【００３１】
その後、分散液から担体を取り出し、担体に付着している水が除去される。すなわち、担体を乾燥させる（工程Ｓ５）。乾燥後の担体を焼成することにより、担体に付着していたヘキサクロロ白金（ＩＶ）酸イオンに由来する白金が、担体に担持される（工程Ｓ６）。焼成の温度は、担体に担持される白金が生成する温度であればよく、例えば４００〜６００℃であってもよい。
【００３２】
あるいは、担体に白金を担持させる方法は、白金（ＩＩ）塩を含む白金塩水溶液を担体と接触させ、次いで必要により担体に付着している白金塩水溶液から水を除去して担体を乾固させることと、その後の焼成により担体に白金を担持させることとを含む方法であってもよい。この方法は、本明細書において「蒸発乾固法」と称されることがある。白金塩としては、例えば、テトラアンミン白金（ＩＩ）硝酸塩、ヘキサクロロ白金（ＩＶ）酸塩を用いることができる。
【００３３】
添加金属を触媒金属として含む脱水素触媒（触媒粒子）は、例えば、添加金属を含むアニオン及び水を含有する酸性の溶液を担体と接触させることにより担体にアニオンを吸着させ、その後、担体を焼成して、担体に添加金属を担持させる工程と、白金を含むアニオン及び水を含有する酸性の溶液を担体と接触させることにより担体にアニオンを吸着させ、その後、担体を焼成して、担体に白金を担持させる工程と、を備える方法により、得ることができる。金属の担持の順序は任意であり、複数種の金属を含有する溶液を準備して、複数種の金属を同時に担体に担持させてもよい。添加金属、白金の順で担体に担持させることで、特に顕著な活性向上効果を得ることができる。
【００３４】
イオン吸着法の場合、例えば、担体を、添加金属又は白金を含むアニオン及び水を含有する溶液に分散又は浸漬し、溶液から取り出した担体に付着している水を除去することにより、金属を含むアニオンを担体に吸着させることができる。白金又は添加金属を含むアニオンが、プロトンにより正電荷が付与された担体表面に対して、静電的な相互作用により吸着されると考えられる。担体は、例えば室温で１０〜３０時間、溶液に分散又は浸漬される。溶液における上記アニオンの濃度は、例えば、溶媒（水）の体積を基準として、２．０×１０−３〜１．０×１０−２モル／Ｌであってもよい。溶液のｐＨは、例えば２．０〜４．０であってもよい。
【００３５】
添加金属を含むアニオンは、例えば、ヘキサクロロレニウム（ＩＶ）酸イオン、過レニウム（ＶＩＩ）酸イオン、テトラクロロパラジウム（ＩＩ）イオン、ヘキサクロロイリジウム (ＩＶ)酸イオン、ヘキサクロロロジウム（ＩＩＩ）酸イオン、ヘキサクロロルテニウム（ＩＩＩ）酸イオンから選ばれる。ヘキサクロロレニウム（ＩＶ）酸イオンを含有する酸性の溶液は、例えば、ヘキサレニウム（ＩＶ）酸塩（カリウム塩等）を水に溶解させて、調製することができる。
【００３６】
溶液から取り出された担体を、通常は付着している水を除去してから、焼成する。焼成の温度は、担体に担持される白金又は添加金属が生成する温度であればよく、例えば３００〜６００℃であってもよい。
【００３７】
あるいは、担体に白金及び添加金属を含む触媒金属を担持させる方法は、触媒金属を含む金属塩を含有する金属塩水溶液を担体と接触させ、次いで担体に付着している金属塩水溶液から水を除去して担体を乾固させることと、その後の焼成により担体に脱水素触媒として金属を担持させることとを含む方法であってもよい。
【００３８】
図２は、水素発生装置の一実施形態を示す模式図である。図２に示す水素発生装置１０は、有機ハイドライド（例えばＭＣＨ）の脱水素により水素を生成させて、有機ハイドライドから水素を回収するために用いることができる。水素発生装置１０は、円筒形の反応管２０と、反応管２０の内側に設けられた触媒層１（脱水素触媒層１）と、反応管２０の周囲に設けられた加熱装置としての筒状体３０とから主として構成される。触媒層１の両側には、触媒層１の位置を固定するための固定材４０（例えば石英ウール）が詰められている。反応管２０の両端には、流体入口１８ａ及び流体出口１８ｂが設けられている。流体入口１８ａは、送液ポンプ２１、窒素ガスボンベ２２及び水素ガスボンベ２３と流路を介して連結されている。
【００３９】
触媒層１は、上述の実施形態に係るＰｔ／ＴｉＯ２触媒を含むことができる。触媒層１は、触媒以外の粉体又は粒状体（石英砂等）を含んでいてもよい。触媒層１は、触媒層１の質量を基準として、５０〜１００質量％の触媒を含んでいてもよい。
【００４０】
送液ポンプ２１から有機ハイドライドが供給される。窒素ガスボンベ２２から、キャリアガスとして用いられる窒素ガスが供給される。水素ガスボンベ２３から、触媒層１を還元処理するための水素ガスが供給される。加熱装置は、特に限定されないが、例えばＰＩＤ制御の電気炉であってもよい。
【００４１】
有機ハイドライドの脱水素反応後、反応管２０の流体出口１８ｂから排出される反応流体（排出ガス）２５は水素及びトルエンを含んでいる。排出ガス２５から、コールドトラップ等の通常の手段を用いて水素を回収することができる。
【００４２】
図３も、水素発生装置の一実施形態を示す模式図である。図３に示す水素発生装置１０は、筒状体３０と、筒状体３０の内部に配列された反応管２０とを備える。それぞれの反応管２０に触媒構造体５０（触媒体５０）が挿入されている。筒状体３０の内部に設けられる反応管２０の数は、特に制限されないが、例えば１〜２００本であってもよい。１本の反応管２０に収容される触媒構造体５０の数は、特に制限されないが、例えば１〜５０本である。１本の反応管２０内に複数の触媒構造体５０が収容されるとき、通常、それらは反応管２０の長手方向に沿って間隔を空けて又は間隔を詰めて配置される。
【００４３】
筒状体３０は、その長手方向における一方の端部に設けられた流体入口３１及び他方の端部に設けられた流体出口３２を有しており、これらは筒状体３０の内部を流路として互いに連通している。この流路内に反応管２０が配置されている。筒状体３０の長さは、例えば１００〜５０００ｍｍであってもよい。円筒形の筒状体３０の外径は、例えば１００〜５００ｍｍであってもよい。
【００４４】
反応管２０の一方の端部から、有機ハイドライドとしてのメチルシクロヘキサンを含む反応流体２５が導入される。反応流体２５は、メチルシクロヘキサン以外の有機ハイドライドを含んでいてもよい。有機ハイドライドは、水素化及び脱水素のプロセスを繰り返すことが可能な芳香族炭化水素の水素化物であればよい。反応管２０内を流れる反応流体２５は、通常、気体である。反応流体２５は、反応管２０の内部で気化されてもよいし、予め気化されていてもよい。反応管２０内における有機ハイドライドの流量は、特に制限されないが、例えば０．１〜１０．０ｇ／時間であってもよい。反応流体２５は、有機ハイドライドとともに、窒素ガス等の不活性ガスを含んでいてもよい。
【００４５】
本実施形態の反応管２０は、円筒形である。円筒形の反応管を用いることで、高温での反応管内部の十分な気密性を維持し易い。触媒構造体５０の挿入と取り出しの容易性等の観点から、図示されるように、一本の反応管２０が、筒状体３０の長手方向に沿って、両端（又は片端）が筒状体３０の外部に出るように延在していてもよい。これにより、触媒構造体５０の反応管２０への挿入及び反応管２０からの取り出しを容易に行うことができる。
【００４６】
反応管２０の長さは、例えば１００ｍｍ以上又は１０００ｍｍ以上であってもよく、３０００ｍｍ以下又は５０００ｍｍ以下であってもよい。円筒形の筒状体３０の内径は、例えば１００ｍｍ以上又は２００ｍｍ以上であってもよく、３００ｍｍ以下又は５００ｍｍ以下であってもよい。
【００４７】
反応管２０を流れる有機ハイドライドは、触媒構造体５０が有する触媒層と接触し、触媒層中の脱水素触媒の作用により、脱水素される。反応管２０の他方の端部から、脱水素反応により生成した水素が、芳香族炭化水素（例えばトルエン）とともに排出される。これにより、有機ハイドライドから水素が回収される。芳香族炭化水素は、水素化することで有機ハイドライドとして再利用することができる。
【００４８】
吸熱反応である脱水素反応を促進するために、触媒構造体５０及び反応流体２５を加熱してもよい。そのために、反応管２０を加熱することができる。加熱の温度は、脱水素反応の速度、触媒の耐久性の観点から、３００℃以上、３５０℃以上又は３７０℃以上であってもよいし、４００℃以下、３８０℃以下又は３６０℃以下であってもよい。
【００４９】
図３の装置の場合、加熱のための流体３５が流体入口３１から供給される。流体３５は反応管２０の外周面と接触しながら筒状体３０の内部の流路を流れ、流体出口３２から排出される。流体３５自体の熱により反応管２０を加熱してもよい。あるいは、反応管２０の外周面上に燃焼触媒層を設け、流体３５として燃料流体を用い、燃焼流体の燃焼反応で生じる熱によって反応管２０を加熱してもよい。燃焼流体としては、例えば、可燃性の高い物質を用いることができる。反応管２０を加熱する手段はこれらに限られず、任意の加熱方法を採用することができる。
【００５０】
触媒層１は、脱水素反応の前に、酸素を含む雰囲気下で加熱してもよい。通常、白金を含む触媒は、使用される前に還元処理されることが多いが、本実施形態に係る触媒の場合、酸素を含む雰囲気下での前処理を経ることで、さらに高い耐久性が発現し得る。酸素を含む雰囲気の酸素濃度は、雰囲気の全体積を基準として、例えば５〜４０体積％であってもよい。あるいは、大気雰囲気下で加熱を行うこともできる。
【００５１】
図４は、触媒構造体の一実施形態を示す模式図であり、図５は図４のＶ−Ｖ線端面図である。図４及び図５に示す触媒構造体５０は、一定の軸線Ｘに沿って延在する基材５と、基材５の表面Ｓを覆う触媒層１とを有する。触媒層１は、上述の実施形態に係るＰｔ／ＴｉＯ２触媒を含むことができる。基材５において、軸線Ｘは基材５の中心線でもある。触媒層１は、基材５の表面全体を覆っていなくてもよい。基材５は、全体として、軸線Ｘを中心として回転する方向にねじれながら軸線Ｘに沿って延在する板状部から構成される。触媒構造体５０がこのような形状を有していることにより、触媒構造体５０がスタティックミキサーとして機能することができる。図３の水素発生装置１０において、触媒構造体５０は、軸線Ｘが反応管２０の長手方向に平行になる向きで反応管２０に挿入される。
【００５２】
基材５（板状部）の軸線Ｘに沿う方向における長さＬ、軸線Ｘに垂直な方向における最大幅Ｗ、及び板状部の厚みＴは、反応管の形状、サイズ等に応じて、適宜設定される。長さＬは、例えば２０ｍｍ以上又は４０ｍｍ以上であってもよく、１０００ｍｍ以下又は５００ｍｍ以下であってもよい。長さＬは、最大幅Ｗよりも大きいことが多いが、最大幅Ｗよりも小さくてもよい。
【００５３】
基材５（板状部）の最大幅Ｗは、触媒構造体５０を反応管２０に挿入できるように設定される。最大幅Ｗが反応管の内径に近いと、装置のコンパクト化の点で有利であるとともに、反応管からの伝熱の効率が高められ得る。具体的には、基材５の最大幅Ｗの反応管２０の内径に対する比が、０．８５以上又は０．９０以上であってもよいし、１．０以下又は０．９５以下であってもよい。最大幅Ｗは、例えば３ｍｍ以上又は６ｍｍ以上であってもよく、３０ｍｍ以下又は２０ｍｍ以下であってもよい。
【００５４】
図４に示す実施形態に係る触媒構造体の場合、基材の板状部は、軸線Ｘの周りに一方向にねじれているが、基材（板状部）の形状はこれに限定されず、適宜変形が可能である。例えば、基材（板状部）が、軸線Ｘに沿う方向から基材を見たときに、時計周りの方向にねじれている部分と、反時計周りの方向にねじれている部分とを含んでいてもよい。ねじれの周期は一定である必要はなく、変化していてもよい。効率的な混合の観点から、基材（板状部）がスタティックミキサーエレメントであってもよい。ねじれている板状体を含む基材は、当業者には理解されるように、成形体を通常の方法により加工して得ることができる。
【００５５】
基材５は金属の成形体であってもよい。成形体を構成する金属は、例えば、アルミニウム、チタン及びジルコニウムから選ぶことができる。これらの金属は成形が容易であるとともに、これら金属の酸化物が脱水素触媒を担持すると、特に高い効率で脱水素反応を進行させることができる。基材がチタンの成形品であり、その表面を陽極酸化等の手法で酸化することによって、担体としての酸化チタン膜が形成されていてもよい。
【００５６】
基材５の表面Ｓは、予め粗面化された表面であってもよい。表面Ｓが粗面化されていることにより、触媒層１を、後述の触媒粒子を表面Ｓ上に配置することで容易に形成することができる。また、触媒層１の高い比表面積を確保し易い。
【００５７】
表面Ｓの粗面化は、通常の方法により行うことができる。表面Ｓは、例えば、化学的若しくは電気化学的エッチング、機械的エッチングから選ばれる方法により、粗面化されている。化学的エッチングは、例えば、水酸化ナトリウム水溶液等のアルカリ水溶液によるアルカリエッチングである。これらの方法によって、容易に表面Ｓを粗面化することができる。
【００５８】
触媒層１は、脱水素触媒を含む層であり、例えば、基材５の表面Ｓ上に配置された、脱水素触媒の一形態としての触媒粒子の集合体であってもよい。触媒層１の厚さは、特に制限されないが、例えば２〜２００μｍであってもよい。
【００５９】
触媒構造体５０における触媒層１の割合は、所望の触媒活性が得られるように設定できるが、例えば、触媒構造体５０の質量を基準（１００質量％）として、１０〜９０質量％であってもよい。
【００６０】
触媒構造体５０は、例えば、基材５（板状部）の表面Ｓを粗面化する工程と、粗面化された表面Ｓ上に触媒粒子を配置することで、触媒層１を形成する工程と、を含む方法により、製造することができる。表面Ｓは、上述の方法により粗面化することができる。ねじれている基材５（板状部）の表面Ｓを粗面化してもよいし、表面Ｓを粗面化してから基材５（板状部）をねじれるように成形してもよい。
【００６１】
触媒層１は、例えば、触媒粒子と該触媒粒子が分散している分散媒とを含有する分散液を、基材５の表面Ｓに付着させることと、基材５の表面Ｓに付着している分散液から分散媒を除去することと、を含む方法により、触媒粒子を表面Ｓ上に配置して形成することができる。分散液の付着及び分散媒の除去は、通常の方法によって行うことができ、所望の量の触媒粒子が表面Ｓ上に配置されるまで、繰り返すことができる。
【００６２】
触媒粒子を分散するための分散媒は、アルコール及び／又は水であってもよい。アルコールは、例えば２−プロパノール、ブタノール、エタノール及びメタノールから選ばれる。分散液における触媒粒子の濃度は、分散媒の体積を基準として、０．０２５〜２．５ｇ／ｍＬであってもよい。
【実施例】
【００６３】
以下、実施例を挙げて本発明についてさらに具体的に説明する。ただし、本発明はこれら実施例に限定されるものではない。【００６４】
（検討１）
（１）触媒の作製（蒸発乾固法）
（酸化チタン）
酸化チタン（ＴｉＯ２）粒子（アナターゼ型、比表面積２７０ｍ２／ｇ、ＪＲＣ−ＴＩＯ−７、堺化学工業（株）製）を０．５００ｇ秤量し、これを５０．０ｍＬの蒸留水と共にフラスコ内へ投入した。アスピレーターで減圧しながら、フラスコ内の酸化チタン粒子分散液を１２時間の間撹拌した。その後、０．０１０ｇの硝酸テトラアンミン白金を蒸留水に溶解させて得た水溶液をフラスコ内に投入し、さらに２時間の間大気圧下で撹拌を行った。次いで、酸化チタン粒子分散液を８０℃に保温されたホットスターラー上で加熱し、撹拌しつつ蒸発乾固法によって水を除去した。このとき、酸化チタン粒子を均一に乾燥させるために、蒸発乾固を行なっている間はガラス棒で均一に撹拌し続けた。蒸発乾固の後、得られた固形物を焼成炉で温度５００℃、５時間の条件で焼成して、担体としての酸化チタン粒子及びこれに担持された白金を含む触媒（Ｐｔ／ＴｉＯ２触媒）を得た。得られた触媒を、ふるいを使用して粒子径が２５０〜５００μｍとなるように分級した。触媒における白金の割合は、酸化チタン粒子の質量を基準として１．０質量％である。【００６５】
（その他の金属酸化物）
アナターゼ型酸化チタン粒子に代えて、ルチル型酸化チタン粒子（比表面積１００ｍ２／ｇ、ＪＲＣ−ＴＩＯ−６、堺化学工業（株）製）、酸化アルミニウム（Ａｌ２Ｏ３）粒子（ＪＲＣ−ＡＬＯ−８）、ゾル−ゲル法による酸化アルミニウム粒子、酸化ジルコニウム（ＺｒＯ２）粒子、酸化セリウム（ＣｅＯ２）粒子、又は酸化マグネシウム（ＭｇＯ）粒子を用いたことの他は上記と同様にして、それぞれの金属酸化物粒子に白金が担持されている触媒を得た。得られた触媒を、ふるいを使用して粒子径が２５０〜５００μｍとなるように分級した。各触媒における白金の割合は、金属酸化物粒子の質量を基準として１．０質量％である。【００６６】
（２）脱水素特性
図２の装置と同様の構成を有する固定床流通式反応器を使用した。５０ｍｇの触媒を、０．５ｃｍ３の石英砂（粒子径：２５０〜５００μｍ）と混合した。得られた混合粉末を、反応管２０としての石英管（内径８ｍｍ）に充填し、厚さ１０ｍｍの触媒層１を形成させた。触媒層１の両側に石英ウール（固定材４０）を詰めて、触媒層１の位置を固定した。次いで、用意できた反応管２０をＰＩＤ制御の電気炉（筒状体３０）内に設置し、電気炉を３５０℃まで昇温した。反応管２０の温度が３５０℃に到達した後、窒素ガスボンベ２２、水素ガスボンベ２３から供給された窒素ガスと水素ガスを下記表１に記載された条件で反応管２０内に流通させ、触媒の前処理として還元処理を行った。【００６７】
【表１】
0006583735.tif 000002
【００６８】
還元処理後、送液ポンプ２１からメチルシクロヘキサン（ＭＣＨ）を供給し、下記表２に示す条件でＭＣＨの脱水素反応を行なった。表中、ＬＨＳＶは液空間速度を意味する。反応管から排出される排出ガス２５中には、生成物であるトルエンと未反応のＭＣＨが含まれており、コールドトラップを使用してこれらを捕集した。回収されたサンプル溶液に標準物質であるキシレンを投入してから、サンプル溶液はガラスクロマトグラフにより分析された。コールドトラップを通過した反応ガスも、３０分ごとに０．１ｍＬサンプリングされ、ＴＣＤガスクロマトグラフで分析された。【００６９】
【表２】
0006583735.tif 000003
【００７０】
図６は、ＭＣＨの転化率と反応時間との関係を示すグラフである。担体として酸化チタン粒子を用いた触媒によれば、長時間にわたって高い触媒活性が維持されることが確認された。担体が、ルチル型酸化チタン、又は酸化アルミニウム等の他の金属酸化物である場合、時間の経過とともに触媒活性が明らかに低下する傾向が認められた。【００７１】
（検討２）
（１）触媒の作製
（イオン吸着法）
２０．０ｍＬの純水中に０．０１３ｇのヘキサクロロ白金（ＩＶ）酸を投入し、２４時間撹拌を行なって、塩化白金水溶液を得た。この塩化白金水溶液のｐＨは２．４であった。塩化白金水溶液に０．５００ｇの酸化チタン粒子（アナターゼ型、ＪＲＣ−ＴＩＯ−７、堺化学工業（株）製）を投入し、さらに２４時間の間攪拌を行なった。その後、塩化白金水溶液中の酸化チタン粒子を吸引ろ過によって取り出し、室温で２４時間、自然乾燥させた。続いて、酸化チタン粒子を５００℃、５時間の加熱により焼成して、酸化チタン粒子及びこれに担持された白金を含む触媒（Ｐｔ／ＴｉＯ２触媒）を得た。得られた触媒を、ふるいを使用して粒子径が２５０〜５００μｍとなるように分級した。触媒における白金の割合は、酸化チタン粒子の質量を基準として１．０質量％である。
図７及び図８は、得られたＰｔ／ＴｉＯ２触媒の透過型電子顕微鏡写真である。ＴｉＯ２粒子のみが確認され、白金粒子は観測されなかった。白金が、電子顕微鏡で捉えられない極めて微細な粒子を形成しながら高度に分散していることが示唆される。【００７２】
（蒸発乾固法）
「検討１」において準備した蒸発乾固法によるＰｔ／ＴｉＯ２触媒が用いられた。【００７３】
（２）脱水素特性
「検討１」と同様にして、担持法の異なる２種の触媒の活性を評価した。ただし、脱水素反応は下記表３の条件で行い、温度を３００〜３５０℃の間で変化させて、各温度での活性を評価した。【００７４】
【表３】
0006583735.tif 000004
【００７５】
図９は、ＭＣＨ転化率及びトルエン選択性（ＴＬ  ｓｅｌｅｃｔｉｖｉｔｙ）と反応温度との関係を示すグラフである。図中、「Ｅｑｕｉｌｉｂｒｉｕｍ」は、ＭＣＨの脱水素反応の無触媒下での平衡状態におけるＭＣＨ転化率を示す。他のグラフでも同様である。Ｐｔ／ＴｉＯ２触媒は低温でも比較的高い脱水素活性を維持した。特にイオン吸着法によるＰｔ／ＴｉＯ２触媒は、蒸発乾固法によるものと比較して更に高い脱水素活性を示すことが確認された。【００７６】
（検討３）
ルチル型酸化チタン粒子（ＪＲＣ−ＴＩＯ−６）又は酸化アルミニウム粒子（ＪＲＣ−ＡＬＯ−８）に、上述のイオン吸着法と同様の操作により白金を担持させて、Ｐｔ／Ａｌ２Ｏ３触媒（Ｐｔ担持量：１．０質量％）を作製した。これらと、「検討２」と同様にしてアナターゼ型酸化チタン粒子（ＪＲＣ−ＴＬＯ−７）を用いて準備したイオン吸着法によるＰｔ／ＴｉＯ２触媒に関して、「検討１」と同様にして活性を評価した。ただし、脱水素反応は、下記表４の条件で２４時間行われた。【００７７】
【表４】
0006583735.tif 000005
【００７８】
図１０は、ＭＣＨ転化率及びトルエン選択性（ＴＬ  ｓｅｌｅｃｔｉｖｉｔｙ）と反応温度との関係を示すグラフである。ルチル型のＰｔ／ＴｉＯ２触媒及びＰｔ／Ａｌ２Ｏ３触媒は、時間の経過とともに活性が低下する傾向を示した。これに対して、アナターゼ型のＰｔ／ＴｉＯ２触媒は、ほぼ１００％のＭＣＨ転化率を示し、２４時間の反応時間に至るまでＭＣＨ転化率の低下が認められなかった。【００７９】
図１１は、イオン吸着法によるアナターゼ型のＰｔ／ＴｉＯ２触媒に関して、さらに長時間にわたる活性評価を行った結果を示すグラフである。反応温度は、反応開始から１００時間までの間は３５０℃、１００時間から１６０℃までの間は３６０℃、１６０時間から２０８時間の間は３７０℃に設定された。図１１に示す結果のとおり、アナターゼ型のＰｔ／ＴｉＯ２触媒によれば、２０８時間に至るまで活性の低下が十分に抑制されており、この触媒が非常に優れた耐久性を有することが確認された。【００８０】
（検討４）
酸化チタン粒子として、ＪＲＣ−ＴＩＯ−７（比表面積２７０ｍ２／ｇ）に代えてＪＲＣ−ＴＩＯ−８（アナターゼ型、比表面積３３８ｍ２／ｇ、堺化学工業（株）製）を用いたことの他は「検討２」と同様にして、イオン吸着法によるＰｔ／ＴｉＯ２触媒を作製した。【００８１】
ＪＲＣ−ＴＩＯ−７、ＪＲＣ−ＴＩＯ−８をそれぞれ担体として有するＰｔ／ＴｉＯ２触媒に関して、「検討１」と同様にして活性を評価した。ただし、脱水素反応は、反応温度を３５０℃から開始して１．５時間ごとに１０℃ずつ低下させながら、他は上記表４の条件で行われた。【００８２】
図１２に示されるように、いずれのＰｔ／ＴｉＯ２触媒も、低温であっても比較的高い脱水素活性を維持した。特に、より高い比表面積の酸化チタン粒子（ＴＩＯ−８）を用いた触媒は、低温でも非常に高い脱水素活性を示した。【００８３】
（検討５）
（１）触媒粒子（脱水素触媒）の作製
４０ｍＬの蒸留水中に所定量のヘキサクロロレニウム（ＩＶ）酸カリウムを投入し、２時間撹拌を行なって、塩化レニウム水溶液（ｐＨ３〜５）を得た。そこに、２．０ｇの酸化チタン粒子（アナターゼ型、ＪＲＣ−ＴＩＯ−８、石原産業（株）製、比表面積３３８ｍ２／ｇ）を投入し、さらに２４時間の攪拌を行った。その後、酸化チタン粒子を吸引ろ過によって塩化レニウム水溶液から取り出した。取り出した酸化チタン粒子を、８０℃で５時間、乾燥させた。続いて、酸化チタン粒子を５００℃、５時間の加熱により焼成して、酸化チタン粒子と、これに担持されたレニウムとを含む触媒粒子を得た。【００８４】
４０ｍＬの蒸留中に０．０５ｇのヘキサクロロ白金（ＩＶ）酸六水和物を投入し、２時間撹拌を行なって、塩化白金水溶液（ｐＨ２〜３）を得た。この塩化白金水溶液にレニウムが担持された上記触媒粒子１．８ｇを投入し、さらに２４時間の間攪拌を行なった。その後、塩化白金水溶液中の酸化チタン粒子を吸引ろ過によって取り出した。取り出した酸化チタン粒子を、８０℃で５時間、乾燥させた。続いて、酸化チタン粒子を５００℃、５時間の加熱により焼成して、酸化チタン粒子と、これに担持された白金及びレニウムとを含む触媒粒子を得た。得られた触媒粒子における白金の割合は、触媒粒子の質量を基準として１．０質量％である。【００８５】
最終的な触媒粒子におけるレニウムの割合が、触媒粒子の質量を基準として０．２、０．４、０．５、０．６、０．８又は１．０質量％となるようにヘキサクロロレニウム（ＩＶ）酸カリウムの濃度を変化させて、レニウムの担持量が異なる複数種の触媒粒子を作製した。また、比較用の触媒粒子として、１．０質量％の白金を含み、レニウムを含まない触媒粒子、及び、０．５質量％のレニウムを含み、白金を含まない触媒粒子を同様の手順で作製した。【００８６】
（２）脱水素試験
各触媒粒子５０ｍｇを、０．５ｃｍ３の石英砂（粒子径：２５０〜５００μｍ）と混合した。得られた混合粉末を、石英管（内径８ｍｍ）に充填し、触媒層を形成させた。触媒層の両側に石英ウールを詰めて、触媒層の位置を固定した。次いで、石英管をＰＩＤ制御の電気炉内に設置し、電気炉を３５０℃まで昇温した。反応管の温度が３５０℃に到達した後、窒素ガスと水素ガスを石英管内に流通させ、触媒粒子を還元処理した。
その後、石英管を３５０℃に加熱しながら、石英管にメチルシクロヘキサン（ＭＣＨ、液空間速度（ＬＨＳＶ）：３５ｈ−１）を供給して、脱水素反応を５時間行った。石英管から流出するガスにおけるＭＣＨの残存量及び生成したトルエンの量を定量することにより、ＭＣＨの転化率及びトルエン選択性を求めた。【００８７】
（３）結果
図１３は、ＭＣＨの転化率及びトルエン選択性と反応時間との関係を示すグラフである。いずれの触媒粒子も、高い転化率及び選択性を維持した。レニウムの白金に対する質量割合が０．７以下である触媒粒子によれば、白金のみが担持された触媒粒子と比較して更に高い触媒活性が得られることが確認された。【００８８】
（検討６）
酸化チタン粒子に白金、レニウムの順で担持させたこと以外は、「検討５」と同様の手順によって、白金の割合が１．０質量％で、レニウムの割合が０．２又は０．５質量％である触媒粒子を作製した。得られた触媒粒子を用いて、「検討５」と同様の脱水素試験を行った。
図１４は、ＭＣＨの転化率及びトルエン選択性と反応時間との関係を示すグラフである。担持の順序を変えた場合でも、レニウムが添加された触媒粒子によれば、白金のみが担持された触媒粒子と比較して更に高い触媒活性が得られることが確認された。【００８９】
（検討７）
白金の割合が１．０質量％で、レニウムの割合が０.２、０．４、０．５又は０．６質量％である触媒粒子を「検討５」と同様の手順で準備した。これら触媒粒子を用いて、「検討５」と同様の方法で、２０時間の脱水素試験を行った。
図１５は、ＭＣＨの転化率と反応時間との関係を示すグラフである。レニウムが担持されているいずれの触媒粒子も、白金のみ触媒粒子と比較して高い触媒活性を示した。白金に対するレニウムの質量割合が０．７以下（又は０．４〜０．６）である触媒粒子が、耐久性の点でも特に優れていることが認められた。【００９０】
（検討８）
白金の割合が１．０質量％で、レニウムの割合が０.５質量％である触媒粒子を「検討５」と同様の手順で準備した。この触媒粒子を用いて、触媒粒子の量を２００ｍｇに変更し、ＭＣＨのＬＨＳＶを４ｈ−１に変更したこと以外は「検討５」と同様にして、２００時間の脱水素試験を行った。
図１６は、ＭＣＨの転化率及びトルエン選択性と反応時間との関係を示すグラフである。２００時間の反応時間に至るまで触媒活性の低下はほとんど認められず、触媒粒子が高い耐久性を有していることが確認された。【００９１】
（検討９）
白金の割合が１．０質量％で、レニウムの割合が０質量％又は０.５質量％である触媒粒子を「検討５」と同様の手順で準備した。各触媒粒子の量を５０ｍｇに変更したこと以外は「検討５」と同様にして、５０時間の脱水素試験を行った。レニウムの割合が０.５質量％である触媒粒子に関しては、ＭＣＨのＬＨＳＶを４ｈ−１に変更した２００時間の脱水素試験も行った。【００９２】
図１７は、レニウムを含まない触媒粒子（Ｐｔ／ＴｉＯ２）の脱水素反応前後における熱重量分析結果を示す。図１８は、レニウムの割合が０.５質量％である触媒粒子（Ｐｔ−Ｒｅ（０．５）／ＴｉＯ２）の脱水素反応前後における熱重量分析結果を示す。脱水素反応後のＰｔ／ＴｉＯ２は高温での大きな重量減少を示した。これは、脱水素反応の間に触媒上に、炭素が析出したこと、又は生成物が吸着したことを示唆する。これに対して、Ｐｔ−Ｒｅ（０．５）／ＴｉＯ２の場合、脱水素反応後も大きな重症減少が認められず、レニウムの添加によって、炭素の析出及び生成物の吸着が抑制されることが確認された。
【符号の説明】
【００９３】
１…触媒層、１０…水素発生装置、１８ａ…流体入口、１８ｂ…流体出口、２０…反応管、２１…送液ポンプ、２２…窒素ガスボンベ、２３…水素ガスボンベ、２５…反応流体又は排出ガス、３０…筒状体、３１…流体入口、３２…流体出口、３５…流体、５０…触媒体。
【図１】
0006583735.tif 000006
【図２】
0006583735.tif 000007
【図３】
0006583735.tif 000008
【図４】
0006583735.tif 000009
【図５】
0006583735.tif 000010
【図６】
0006583735.tif 000011
【図７】
0006583735.tif 000012
【図８】
0006583735.tif 000013
【図９】
0006583735.tif 000014
【図１０】
0006583735.tif 000015
【図１１】
0006583735.tif 000016
【図１２】
0006583735.tif 000017
【図１３】
0006583735.tif 000018
【図１４】
0006583735.tif 000019
【図１５】
0006583735.tif 000020
【図１６】
0006583735.tif 000021
【図１７】
0006583735.tif 000022
【図１８】
0006583735.tif 000023